(57)【要約】【課題】耐候性や耐摩耗性、耐水性等の各物性に優れ、かつ光線遮蔽効果を有しながら、しかも絵柄の深み等の意匠性にも優れた木目模様を有する遮熱性化粧シートを提供すること。【解決手段】ベースフィルム層側からベタ印刷層と木目模様層とをこの順に有してなり、印刷層に用いる顔料はイソインドリノン、ジスアゾ、ポリアゾ、ジケトピロロピロール、キイナクリドン、フタロシアニン、酸化チタンより選択され、前記木目模様層はカーボンブラック顔料を用いずにイソインドリノン、ジケトピロロピロール、フタロシアニン顔料を混色することで黒色を再現したものであることを特徴とする。【選択図】  図１
2014172197.tif 000002
【特許請求の範囲】
【請求項１】
ベースフィルム層の表面側に印刷層、オーバーレイフィルム層を少なくともこの順に設けてなる木目模様を有する遮熱性化粧シートにおいて、前記印刷層はベースフィルム層側からベタ印刷層と木目模様層とをこの順に有してなり、前記印刷層に用いる顔料はイソインドリノン、ジスアゾ、ポリアゾ、ジケトピロロピロール、キイナクリドン、フタロシアニン、酸化チタンより選択され、前記木目模様層はカーボンブラック顔料を用いずにイソインドリノン、ジケトピロロピロール、フタロシアニン顔料を混色することで黒色を再現したものであることを特徴とする木目模様を有する遮熱性化粧シート。
【請求項２】
前記オーバーレイフィルム層の表面側にコーティング層を設けてなり、前記オーバーレイフィルム層はランダムポリプロピレン系樹脂に紫外線吸収剤とヒンダードアミン系光安定剤を添加したものからなり、前記コーティング層はアクリルポリオールとヘキサメチレンジイソシアネートに紫外線吸収剤とヒンダードアミン系光安定剤を添加したものからなることを特徴とする請求項１記載の木目模様を有する遮熱性化粧シート。
【発明の詳細な説明】
【技術分野】
【０００１】
本発明は、主に住居や店舗等の外装扉の表層に用いるのをはじめとし、窓枠、テラス、車庫等の屋外に使われる、耐侯性が高く、光線遮蔽効果を有する木目模様を有する遮熱性化粧シートに関する。
【背景技術】
【０００２】
従来、玄関扉の表層等については耐候性のあるオレフィン系化粧シートが使われてきたが、実際の屋外暴露や促進耐候性試験にて耐侯性は評価しており、太陽光の紫外光領域に対しては処方を施した設計ではあったが、赤外光領域の熱の吸収に対しては、考慮されていなかった。
【０００３】
実際に使用されていると、耐候性としては満足されるものであったが、太陽光の赤外光領域の熱の吸収によって、蓄熱作用が発生し、結果としてベースフィルムから玄関扉などに伝わる事で、熱膨張が発生し、表裏の温度差によって反りが発生する慢性的な問題については、解決されないままであった。
【０００４】
特に木目模様を有する印刷においては意匠として深みを出す為に木目の導管部分で黒色の印刷を必要としていたが、カーボンブラックなどの黒色顔料は近赤外光領域（７８1ｎｍ〜２５００ｎｍ）においての反射率が低かった為、赤外光領域の熱の吸収によって、蓄熱作用が発生していた。黒色以外の顔料で黒色を表現することも可能であるが、そうすると意匠的には劣るものとなり、また顔料の耐候性の経時の劣化度合いが異なる為、色変化が発生するものとなる。
【先行技術文献】
【特許文献】
【０００５】
【特許文献１】特開２０１０−０８９４４１
【発明の概要】
【発明が解決しようとする課題】
【０００６】
本発明はこのような問題を解決するためになされたものであり、すなわちその課題とするところは、耐候性や耐摩耗性、耐水性等の各物性に優れ、かつ光線遮蔽効果を有しながら、しかも絵柄の深み等の意匠性にも優れた木目模様を有する遮熱性化粧シートを提供することにある。
【課題を解決するための手段】
【０００７】
本発明はこの課題を解決したものであり、すなわちその請求項１記載の発明は、ベースフィルム層の表面側に印刷層、オーバーレイフィルム層を少なくともこの順に設けてなる木目模様を有する遮熱性化粧シートにおいて、前記印刷層はベースフィルム層側からベタ印刷層と木目模様層とをこの順に有してなり、前記印刷層に用いる顔料はイソインドリノン、ジスアゾ、ポリアゾ、ジケトピロロピロール、キイナクリドン、フタロシアニン、酸化チタンより選択され、前記木目模様層はカーボンブラック顔料を用いずにイソインドリノン、ジケトピロロピロール、フタロシアニン顔料を混色することで黒色を再現したものであることを特徴とする木目模様を有する遮熱性化粧シートである。
【０００８】
またその請求項２記載の発明は、前記オーバーレイフィルム層の表面側にコーティング層を設けてなり、前記オーバーレイフィルム層はランダムポリプロピレン系樹脂に紫外線吸収剤とヒンダードアミン系光安定剤を添加したものからなり、前記コーティング層はアクリルポリオールとヘキサメチレンジイソシアネートに紫外線吸収剤とヒンダードアミン系光安定剤を添加したものからなることを特徴とする請求項１記載の木目模様を有する遮熱性化粧シートである。
【発明の効果】
【０００９】
本発明はその請求項１記載の発明により、印刷層をベタ印刷層と木目模様層として、これらに特定の顔料を用い、黒色顔料を用いないことで、赤外光領域の反射率を一定以上に上げ、光線遮蔽効果を得て、反りの発生を防止することを可能とし、さらに経時での色変化もない木目模様を有する遮熱性化粧シートを得ることを可能とした。
【００１０】
またその請求項２記載の発明により、オーバーレイフィルム層の樹脂を特定しさらにその表面側に特定の樹脂のコーティング層を設けることで経時の耐候性と光線遮蔽効果のさらなる向上と維持とを可能とした。
【図面の簡単な説明】
【００１１】
【図１】本発明の木目模様を有する遮熱性化粧シートの一実施例の断面の形状を示す説明図である。
【発明を実施するための形態】
【００１２】
以下、本発明を図面に基づき詳細に説明する。図１に本発明の木目模様を有する遮熱性化粧シートの一実施例の断面の形状を示す。ベースフィルム層１、印刷層２としてベタ印刷層２１と木目模様層２２、オーバーレイフィルム層３からなり、適宜コーティング層４を設けてなる。
【００１３】
本発明におけるベースフィルム層１としては、塩化ビニル樹脂代替としてポリプロピレン樹脂またはポリエチレン樹脂などが使用可能であり、特には取り扱いが容易なランダムポリプロピレン系樹脂が好適である。ベースフィルム層１中には耐候性向上のために紫外線吸収剤とヒンダートアミン系光安定剤が好適に添加される。さらにフェノール系酸化防止剤などを適宜添加しても良い。
【００１４】
本発明における印刷層２は後述する顔料を用いたインキをグラビア印刷などにより設けてなり、ベタ印刷層２１と木目模様層２２とからなる。前記ベタ印刷層２１と木目模様層２２は適宜複数の層からなるものであっても良い。インキは前記ベースフィルム層１に印刷可能なものであれば良く、具体的には前記ベースフィルム層１がランダムポリプロピレン系樹脂であれば、ウレタン樹脂と塩化ビニル＝酢酸ビニル共重合樹脂の混合物が好適に用いられる。
【００１５】
本発明における印刷層２に用いる顔料としては、イソインドリノン、ジスアゾ、ポリアゾ、ジケトピロロピロール、キイナクリドン、フタロシアニン、酸化チタンから選択されたものを用いる。ベタ印刷層２１を設けた上で、木目模様層２２で木目の導管を表現する際には黒色顔料は用いずにイソインドリノン、ジケトピロロピロール、フタロシアニン顔料を混色する事で黒色を再現する。ベタ印刷層２１と組み合わせることで深みのある意匠性を得るとともに経時での色変化を抑え、赤外光領域の反射率を一定以上に上げる事が可能となる。
【００１６】
本発明におけるオーバーフィルム層３としては、さらにこの表面にコーティング層４を設ける場合は、前記ベースフィルム層１や印刷層２との層間密着を考慮して樹脂を選択すればよく、具体的には前記ベースフィルム層１と同様の樹脂が好ましく、紫外線吸収剤とヒンダードアミン系光安定剤を添加するのが好適である。一方、オーバーレイフィルム層３が表面層となる場合は、ポリメチルメタアクリル樹脂を用いるのが好ましく、紫外線吸収剤とヒンダードフェノール系酸化防止剤を添加するのが好適であり、層間密着を考慮して印刷層２との間にアクリル樹脂、ポリエステル樹脂、塩化ビニル＝酢酸ビニル共重合樹脂の少なくとも１つ以上からなる接着剤層（図示しない）を設けるのが好ましい。
【実施例１】
【００１７】
ベースフィルム層１としてランダムポリプロピレン系樹脂１００重量部に、紫外線吸収剤を１重量部、ヒンダードアミン系光安定剤を１重量部、ヒンダードフェノール系酸化防止剤を３重量部添加して、厚み７０μｍとして製膜したものを用いた。
【００１８】
前記ベースフィルム層１の表面に印刷層２のベタ印刷層２１として、ウレタン樹脂と塩化ビニル＝酢酸ビニル共重合樹脂を７：３の割合で混合したもの１００重量部に、硬化剤としてヘキサメチレンジイソシアネートとイソホロンジイソシアネートを２：８で混合したものを３重量部添加し、顔料としてイソインドリノン５．３重量部、ポリアゾ２．４重量部、フタロシアニン１．７重量部を添加してインキとし、全面に印刷した。
【００１９】
前記印刷層２のベタ印刷の表面に木目模様層２２の１層目として、ウレタン樹脂と塩化ビニル＝酢酸ビニル共重合樹脂を７：３の割合で混合したもの１００重量部に、硬化剤としてヘキサメチレンジイソシアネートとイソホロンジイソシアネートを２：８で混合したものを３重量部添加し、顔料としてポリアゾ６．０重量部、フタロシアニン３．１重量部を添加してインキとし、木目模様の木肌部分を印刷した。
【００２０】
前記印刷層２の木目模様層２２の２層目として、ウレタン樹脂と塩化ビニル＝酢酸ビニル共重合樹脂を７：３の割合で混合したもの１００重量部に、硬化剤としてヘキサメチレンジイソシアネートとイソホロンジイソシアネートを２：８の混合したものを３重量部添加し、顔料としてイソインドリノン２．４重量部、ポリアゾ５．２重量部、フタロシアニン２．７重量部を添加してインキとし、木目模様の木肌部分を印刷した。
【００２１】
前記印刷層２の木目模様層２２の３層目として、ウレタン樹脂と塩化ビニル＝酢酸ビニル共重合樹脂を７：３の割合で混合したもの１００重量部に、硬化剤としてヘキサメチレンジイソシアネートとイソホロンジイソシアネートを２：８の混合したものを３重量部添加し、顔料としてイソインドリノン３．２重量部、ポリアゾ４．９重量部、フタロシアニン３．０重量部を添加して混色の黒色となるインキとし、木目模様の導管部分を印刷した。
【００２２】
前記ベースフィルム１の印刷層２を設けた面に、オーバーレイフィルム層３として、ランダムポリプロピレン系樹脂１００重量部に紫外線吸収剤０．５重量部とヒンダードアミン系光安定剤０．３重量部を添加したものを溶融押出により設け、乾燥後の厚みが７０μｍとなるようにして設けた。
【００２３】
前記オーバーレイフィルム層３の表面にアクリルポリオール１００重量部にヘキサメチレンジイソシアネート１０重量部と紫外線吸収剤５重量部とヒンダードアミン系光安定剤５重量部を添加したものをコーティングにより９μｍとなるようにして設け、本発明の木目模様を有する遮熱性化粧シートを作成した。
【００２４】
＜比較例１＞
ベースフィルム層に実施例１のベタ印刷層２１に添加した顔料を添加して製膜し、ベタ印刷層２１は設けず、木目模様層の３層目のインキ中の顔料をカーボンブラック５重量部と置き換えた。その他の材料と構成は実施例１と同様のものを用い、見た目は実施例１と同様の木目模様を有する化粧シートを作成した。
【００２５】
＜性能比較１＞
実施例１と比較例１の化粧シートに、（株）日立ハイテクノロジーズ製Ｕ−４１００形分光光度計を用い、波長２５０ｎｍ〜２５００ｎｍの光に対する反射率を測定した。結果を表１に示す。
【００２６】
【表１】
2014172197.tif 000003
【００２７】
＜性能比較２＞
縦２１ｃｍ横２９．７ｃｍ厚みが０．５ｍｍの無塗装鋼板に対して、接着剤を用いて片面のみ化粧シートを貼り合わせたものについて、ハロゲン球を真上から１５ｃｍ離したところから化粧シートが照射面になるよう１２０分間照射し続け、鋼板表裏を１分毎に温度を記録し、最大値を測定した。結果を表２に示す。
【００２８】
【表２】
2014172197.tif 000004
【００２９】
表１より、実施例１は比較例１より赤外光領域（７８１ｎｍ〜２５００ｎｍ）においての反射率が高い事が確認された。また表２より、遮熱性に優れている事が確認された。
【産業上の利用可能性】
【００３０】
本発明の木目模様を有する遮熱性化粧シートは、主に住居や店舗、船舶等の外装扉の表層に用いるのをはじめとし、窓枠、テラス、車庫等の屋外に利用可能である。
【符号の説明】
【００３１】
１…ベースフィルム層
２…印刷層
２１…ベタ印刷層
２２…木目模様層
３…オーバーレイフィルム層
４…コーティング層
【図１】
2014172197.tif 000005